(57)【要約】【課題】  太陽光に近い、ブロードなスペクトルを有する、演色性の高い、発光素子、発光装置、照明装置を提供することを課題とする。【解決手段】  上記課題を解決する為の本発明の構成の一つは一対の電極間に少なくとも２種類の発光中心を含み、前記発光中心のうち少なくとも１種は下記一般式（１）で表されるキノキサリン誘導体であることを特徴とする発光素子である。【化０１】2006089728.tif 000032  なお、一般式（１）中、R１〜Ｒ４は水素もしくは炭素数６のアルキル基（直鎖構造もしくは枝分かれ構造）を示す。【選択図】  なし【特許請求の範囲】
【請求項１】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（１）で表されるキノキサリン誘導体であることを特徴とする発光装置。
【化０１】
2006089728.tif 000025
（但し、一般式（１）中、Ｒ１〜Ｒ４は水素もしくは炭素数６のアルキル基（直鎖構造もしくは枝分かれ構造）である。）
【請求項２】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（２）で表されるキノキサリン誘導体であることを特徴とする発光装置。
【化０２】
2006089728.tif 000026
【請求項３】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（３）で表されるキノキサリン誘導体であることを特徴とする発光装置。
【化０３】
2006089728.tif 000027
【請求項４】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（４）で表されるキノキサリン誘導体であることを特徴とする発光装置。
【化０４】
2006089728.tif 000028
【請求項５】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種は下記一般式（５）で表されるキノキサリン誘導体であることを特徴とする発光装置。
【化０５】
2006089728.tif 000029
【請求項６】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（６）で表されるキノキサリン誘導体であることを特徴とする発光装置。
【化０６】
2006089728.tif 000030
【請求項７】
一対の基板間に、
発光素子を有し、
前記発光素子は一対の電極間に有機化合物層を有し、前記有機化合物層は少なくとも２種類の発光中心物質を含み、前記複数の発光中心物質のうち少なくとも１種が下記一般式（７）で表されるキノキサリン誘導体であることを特徴とする発光装置。
【化０７】
2006089728.tif 000031
【請求項８】
請求項１乃至請求項７のいずれか一項において、前記発光中心物質の一つとして赤色発光する物質が含まれていることを特徴とする発光装置。
【請求項９】
請求項１乃至請求項７のいずれか一項において、前記発光中心物質の一つとして５８０〜７５０ｎｍに発光スペクトルのピークを有する物質が含まれていることを特徴とする発光装置。
【請求項１０】
請求項１乃至請求項９のいずれか一項に記載の発光装置を用いたことを特徴とする照明装置。
【発明の詳細な説明】
【技術分野】
【０００１】
本発明は、発光素子に関し、特に演色性に優れた発光素子、発光装置、照明装置に関する。
【背景技術】
【０００２】
電流を流すことで自身が発光する自発光型の薄膜発光素子を用いたディスプレイの開発が盛んに進められている。
【０００３】
これらの発光素子は有機、無機もしくはその両方を用いて形成された単層、多層薄膜に電極を接続し、電流を流すことで発光する。このような薄膜発光素子は、低消費電力化、省スペース化、視認性などが有望視されており、今後市場のさらなる拡大も期待されている。
【０００４】
このうち、多層構造を有する発光素子は層毎にその機能を分けることで、それ以前と比較して高効率に発光する素子を作製することができようになった（例えば非特許文献１参照）。
【０００５】
【非特許文献１】Ｃ．Ｗ．タンら、アプライド  フィジクス  レターズ、Ｖｏｌ．５１，Ｎｏ．１２，９１３−９１５（１９８７）
【０００６】
多層構造を有する発光素子は、陽極と陰極の間に、正孔注入層、正孔輸送層、発光層、電子輸送層、電子注入層などにより構成される発光積層体をはさんでなっているが、このうち正孔注入層、正孔輸送層、電子輸送層、電子注入層は素子構成によっては用いない層があっても良い。また、正孔輸送層、電子輸送層は発光層を兼ねることもある。この場合、キャリア輸送性の高い電子輸送層もしくは正孔輸送層に発光効率の高い色素をドーピングする手法が用いられる。この手法を用いることによって、発光効率は高いがキャリア輸送性の低い材料を発光層として用いることが可能になる（例えば非特許文献２参照）。
【０００７】
【非特許文献２】Ｃ．Ｗ．タンら、ジャーナル  オブ  アプライド  フィジクス、Ｖｏｌ．６５，Ｎｏ．９，３７１０−３７１６（１９８９）
【０００８】
ところで、上記したような特徴を有する薄膜発光素子は照明装置に対する用途も有望視されている。これらの用途で用いられる場合には白色の発光であることが望まれる。そのため、異なる発光色を呈する複数種の発光中心を同じ発光素子内に有せしめ、白色発光を得ようとする試みがなされている（例えば特許文献１参照）。
【０００９】
【特許文献１】特開平７−１４２１６９号公報
【発明の開示】
【発明が解決しようとする課題】
【００１０】
白色光は人の目の錐体細胞が全て同じように刺激されることにより認識される。白色と認識される光を発する発光素子を作製するには赤、緑、青の３つの色をそれぞれ呈する発光材料を同時に発光させるか、もしくは互いに補色の関係にある発光色を呈する２種類の発光材料を同時に発光させると良いことがわかっている。
【００１１】
しかし、このような方法によって作り出された白色光のほとんどはスペクトルが各々の色で突出した形状となり、全ての波長成分においてほぼ同等の強度を有する自然光と比較すると演色性に劣る。
【００１２】
すなわち、物体の色は特定の波長帯の光を吸収したり反射したりすることによって人の目に認識されるが、ある特定の波長帯の光が突出して高い強度を有していたり、逆に非常に強度が弱かったりする照明を当てられた場合、太陽光のような全ての波長成分においてほぼ同等の強度を有する光を当てられた場合と比較して、特定の色が強められたり、弱められたりして色が変わって見えてしまう。
【００１３】
このように、発光素子、発光装置、照明装置の発光スペクトルはより太陽光に近い、ブロードなスペクトルを有する光であることが望ましく、本発明ではそのようなより演色性の高い発光素子、発光装置、照明装置を提供することを課題とする。
【課題を解決するための手段】
【００１４】
本発明の１は一対の電極間に有機化合物を含む層を有し、有機化合物を含む層は少なくとも２種類の発光中心物質を含み、前記複数の発光中心物質のうち少なくとも１種は下記一般式（１）で表されるキノキサリン誘導体であることを特徴とする発光素子である。
【００１５】
【化０１】
2006089728.tif 000002
【００１６】
一般式（１）中、Ｒ１〜Ｒ４は水素もしくは炭素数６のアルキル基（直鎖構造もしくは枝分かれ構造）である。
【００１７】
本発明の１は一対の電極間に有機化合物を含む層を有し、有機化合物を含む層は少なくとも２種類の発光中心物質を含み、前記複数の発光中心物質のうち少なくとも１種は下記一般式（２）で表されるキノキサリン誘導体であることを特徴とする発光素子である。
【００１８】
【化０２】
2006089728.tif 000003
【００１９】
本発明の１は一対の電極間に有機化合物を含む層を有し、有機化合物を含む層は少なくとも２種類の発光中心物質を含み、前記複数の発光中心物質のうち少なくとも１種は下記一般式（３）で表されるキノキサリン誘導体であることを特徴とする発光素子である。
【００２０】
【化０３】
2006089728.tif 000004
【００２１】
本発明の１は一対の電極間に有機化合物を含む層を有し、有機化合物を含む層は少なくとも２種類の発光中心物質を含み、前記複数の発光中心物質のうち少なくとも１種は下記一般式（４）で表されるキノキサリン誘導体であることを特徴とする発光素子である。
【００２２】
【化０４】
2006089728.tif 000005
【００２３】
本発明の１は一対の電極間に有機化合物を含む層を有し、有機化合物を含む層は少なくとも２種類の発光中心物質を含み、前記複数の発光中心物質のうち少なくとも１種は下記一般式（５）で表されるキノキサリン誘導体であることを特徴とする発光素子である。
【００２４】
【化０５】
2006089728.tif 000006
【００２５】
本発明の１は一対の電極間に有機化合物を含む層を有し、有機化合物を含む層は少なくとも２種類の発光中心物質を含み、前記複数の発光中心物質のうち少なくとも１種は下記一般式（６）で表されるキノキサリン誘導体であることを特徴とする発光素子である。
【００２６】
【化０６】
2006089728.tif 000007
【００２７】
本発明の１は一対の電極間に有機化合物を含む層を有し、有機化合物を含む層は少なくとも２種類の発光中心物質を含み、前記複数の発光中心物質のうち少なくとも１種は下記一般式（７）で表されるキノキサリン誘導体であることを特徴とする発光素子である。
【００２８】
【化０７】
2006089728.tif 000008
【００２９】
本発明の１は上記構成の発光素子を一対の基板間に有する発光装置である。
【発明の効果】
【００３０】
本発明は発光素子における発光材料の一つとして非常にブロードなスペクトルを有する下記一般式（１）に示すキノキサリン誘導体を含む為、当該発光素子が発する光のスペクトルを容易に太陽光が有するスペクトルに近づけることができる。
【００３１】
【化０８】
2006089728.tif 000009
【００３２】
また、より演色性の高い発光装置、照明装置を得ることができる。
【発明を実施するための最良の形態】
【００３３】
以下、本発明の実施の形態について図面を参照しながら説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。
【００３４】
（実施の形態１）
本発明の発光素子に発光中心物質の一つとして用いられる化合物の一般式は下記式（１）で表される。
【００３５】
【化０９】
2006089728.tif 000010
【００３６】
なお、一般式（１）中、Ｒ１〜Ｒ４は水素もしくは炭素数６のアルキル基（直鎖構造もしくは枝分かれ構造）である。
【００３７】
次に、一般式（１）で表されるキノキサリン誘導体の具体例について以下に挙げる。
【００３８】
【化１０】
2006089728.tif 000011
【００３９】
【化１１】
2006089728.tif 000012
【００４０】
【化１２】
2006089728.tif 000013
【００４１】
【化１３】
2006089728.tif 000014
【００４２】
【化１４】
2006089728.tif 000015
【００４３】
【化１５】
2006089728.tif 000016
【００４４】
続いて、上記式（１）のキノキサリン誘導体を合成する方法について示す。一般式（１）で表されるキノキサリン誘導体は下記合成スキーム（９）〜（１１）によって合成することが可能である。
【００４５】
まず、フェニレンジアミンと２，３−ビス（ブロモフェニル）１，２−ジオンを脱水縮合反応させることにより、キノキサリン環を作製する（反応スキーム（９））。
【００４６】
【化１６】
2006089728.tif 000017
【００４７】
続いて、上記反応スキーム（９）で合成したキノキサリン誘導体をボロン酸とする（反応スキーム（１０））。
【００４８】
【化１７】
2006089728.tif 000018
【００４９】
最後に上記反応スキーム（１０）で合成したボロン酸とハロゲン化アリールをパラジウム触媒でカップリングすることで、上記式（１）で表されるキノキサリン誘導体を合成することができる。
【００５０】
【化１８】
2006089728.tif 000019
【００５１】
なお、上記一般式（２）と（３）と（４）との間（もしくは上記一般式（５）と（６）と（７）との間）の違いはピレニル基の置換する位置の違いとなるが、これらは合成スキーム（９）において、フェニレンジアミンと反応させる物質を上記一般式（１）、（５）のキノキサリン誘導体を得る場合には２−ビス−（４−ブロモ−フェニル）−エタン−１，２−ジオン（下記式（１２））、上記一般式（２）、（６）のキノキサリン誘導体を得る場合には２−ビス−（３−ブロモ−フェニル）−エタン−１，２−ジオン（下記式（１３））、上記一般式（３）、（７）のキノキサリン誘導体を得る場合には２−ビス−（２−ブロモ−フェニル）−エタン−１，２−ジオン（下記式（１４））を用いて合成すればよい。
【００５２】
【化１９】
2006089728.tif 000020
【００５３】
また、上記一般式（２）〜（４）と（５）〜（７）との間の違いはピレニル基のＲ１〜Ｒ４にｔ−ブチル基が導入されていることであるが、この場合、上記反応スキーム（１１）において、一般式（２）〜（４）に表されるキノキサリン誘導体を合成する場合にはＲ１〜Ｒ４を水素とし、一般式（５）〜（７）に表されるキノキサリン誘導体を合成する場合にはＲ１〜Ｒ４をｔ―ブチル基とすればよい。また、例として上記式には挙げていないが、Ｒ１〜Ｒ４はｎ―ブチル基であっても良い。
【００５４】
なお、Ｒ１〜Ｒ４にｔ−ブチル基が導入されたキノキサリン誘導体を合成する為に用いられる２，７−ジ−ｔｅｒｔ−ブチル−１−ブロモピレンは下記の反応スキーム（１５）により合成することができる。
【００５５】
【化２０】
2006089728.tif 000021
【００５６】
続いて、上記一般式（１）で表されるキノキサリン誘導体を用いた白色発光素子の構造および作製方法について図１を参照しながら説明する。
【００５７】
なお、本明細書中において、発光中心とは発光素子が有する一対の電極間に電流を流した際、実際に発光を呈する物質のことを言う。
【００５８】
本発明の白色発光素子は絶縁表面を有する基板１００上に第１の電極１０１、第２の電極１０８からなる一対の電極が形成され、その間に（第１のキャリア注入層１０２、第１のキャリア輸送層１０３）、第１の発光層１０４、第２の発光層１０５、（第２のキャリア輸送層１０６、第２のキャリア注入層１０７）が積層してなる有機化合物を含む層を有している。
【００５９】
第１の発光層１０４もしくは第２の発光層のどちらかは上記一般式（１）で表されるキノキサリン誘導体単膜による層となっており、もう一方の発光層の発光中心から発する光は赤と呼ばれる５８０ｎｍから７００ｎｍの範囲にそのスペクトルのピークを有する光を発するもの、例えば４−ジシアノメチレン−２−メチル−６−（ｐ−ジメチルアミノ−スチリル）−４Ｈ−ピラン（略称：ＤＣＭ１）、４−（ジシアノメチレン）−２−メチル−６−［２−（ジュロリジン−９−イル）エテニル］−４Ｈ−ピラン（略称：ＤＣＭ２）、４−ジシアノメチレン−２−メチル−６−（１，１，７，７−テトラメチルジュロリジル−９−エニル）−４Ｈ−ピラン（略称：ＤＣＪＴ）４−ジシアノメチレン−２−ｔ−ブチル−６−（１，１，７，７−テトラメチルジュロリジル−９−エニル）−４Ｈ−ピラン、ビス［２−（２’−ベンゾチエニル）ピリジナト−Ｎ，Ｃ3'］−（アセチルアセトナト）イリジウム（略称：Ｉｒ（ｂｔｐ）2（ａｃａｃ））などをそれらよりエネルギーギャップが大きく、比較的キャリア輸送性の優れた母体（例えば４，４’−ビス〔Ｎ−（１−ナフチル）−Ｎ−フェニル−アミノ〕−ビフェニル（略称：α−ＮＰＤ）や、トリス（８−キノリノラト）アルミニウム（略称：Ａｌｑ3）など）に分散させた層であれば良い。また、赤色発光をする発光材料の単膜であっても良い。
【００６０】
第１の電極１０１および第２の電極１０８は対となっており、どちらかが主に陽極として機能し、もう一方が主に陰極として機能する。また、第１のキャリアと第１の電極１０１、第２のキャリアと第２の電極１０８は各々対応関係にあり、対応する電極が陽極の場合はキャリアは正孔となり、また、陰極である場合はキャリアは電子となる。すなわち、第１の電極１０１が陽極であるならば、第２の電極１０８は陰極であり、第１のキャリアは正孔で、第２のキャリアは電子となる。
【００６１】
なお、第１のキャリア注入層１０２、第１のキャリア輸送層１０３、第２のキャリア輸送層１０６および第２のキャリア注入層１０７は設けていても設けなくても良く、必要に応じて適宜選択することは当業者が容易になしえることである。また、この他にもホールブロッキング層など適宜機能を有する層を付け加えても構わない。
【００６２】
基板１００はガラス、石英やプラスチック（ポリイミド、アクリル、ポリエチレンテレフタラート、ポリカーボネート、ポリアクリレート、ポリエーテルスルホンなど）等を用いることができる。
【００６３】
陽極材料としては、仕事関数の大きい（仕事関数４．０ｅＶ以上）金属、合金、電気伝導性化合物、およびこれらの混合物などを用いることが好ましい。なお、陽極材料の具体例としては、ＩＴＯ（ｉｎｄｉｕｍ  ｔｉｎ  ｏｘｉｄｅ）、ＩＴＳＯ（ｉｎｄｉｕｍ  ｔｉｎ  ｓｉｌｉｃｏｎ  ｏｘｉｄｅ）、酸化インジウムに２〜２０〔％〕の酸化亜鉛（ＺｎＯ）を混合したＩＺＯ（ｉｎｄｉｕｍ  ｚｉｎｃ  ｏｘｉｄｅ）の他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（ＴｉＮ）等を用いることができる。
【００６４】
陰極材料としては、仕事関数の小さい（仕事関数３．８ｅＶ以下）金属、合金、電気伝導性化合物、およびこれらの混合物などを用いることが好ましい。なお、陰極材料の具体例としては、元素周期律の１族または２族に属する元素、すなわちＬｉやＣｓ等のアルカリ金属、およびＭｇ、Ｃａ、Ｓｒ等のアルカリ土類金属、およびこれらを含む合金（Ｍｇ：Ａｇ、Ａｌ：Ｌｉ）や化合物（ＬｉＦ、ＣｓＦ、ＣａＦ2）の他、希土類金属を含む遷移金属を用いて形成することができるが、Ａｌ、Ａｇ、ＩＴＯ等の金属（合金を含む）との積層により形成することもできる。
【００６５】
ホール注入層として用いることが可能な材料は、陽極からホールを受け取ることができる材料を用いることが好ましい。さらに、ホール注入層と接し、ホール注入層よりも陰極側に設けられている層へホールを注入できる材料を用いて形成することが好ましい。例えば、フタロシアニン（略称：Ｈ2−Ｐｃと示す）、銅フタロシアニン（略称：Ｃｕ−Ｐｃと示す）、４，４’−ビス〔Ｎ−（４−（Ｎ，Ｎ−ジ−ｍ−トリルアミノ）フェニル）−Ｎ−フェニルアミノ〕ビフェニル（略称：ＤＮＴＰＤと示す）や４，４’，４’’−トリス〔Ｎ−（３−メチルフェニル）−Ｎ−フェニルアミノ〕トリフェニルアミン（略称：ＭＴＤＡＴＡと示す）等の芳香族アミン系の化合物を用いることができる。また、モリブデン酸化物（ＭｏＯｘ）やバナジウム酸化物（ＶＯｘ）等の導電性無機化合物（半導体を含む）を用いることができる。さらに、それら導電性無機化合物と上記または下記に示すような芳香族アミン系の化合物との混合物を用いることができる。この混合物は共蒸着なの手法により形成することができる。
【００６６】
ホール輸送層として用いることが可能な材料は、芳香族アミン系（すなわち、ベンゼン環−窒素の結合を有するもの）の化合物を用いることが好ましく、例えば、４，４’−ビス〔Ｎ−（３−メチルフェニル）−Ｎ−フェニル−アミノ〕−ビフェニル（略称：ＴＰＤと示す）、４，４’−ビス〔Ｎ−（１−ナフチル）−Ｎ−フェニル−アミノ〕−ビフェニル（略称：α−ＮＰＤと示す）の他、上述したＭＴＤＡＴＡや４，４’，４’’−トリス（Ｎ，Ｎ−ジフェニル−アミノ）−トリフェニルアミン（略称：ＴＤＡＴＡと示す）などのスターバースト型芳香族アミン化合物を用いて形成することが好ましい。また、モリブデン酸化物（ＭｏＯｘ）やバナジウム酸化物（ＶＯｘ）等の導電性無機化合物（半導体を含む）と、上記のような芳香族アミン系の化合物との混合物を用いることができる。この混合物は共蒸着などの手法により形成することができる。
【００６７】
電子注入層として用いることが可能な材料としては、フッ化リチウム（ＬｉＦ）、フッ化セシウム（ＣｓＦ）、フッ化カルシウム（ＣａＦ2）等のようなアルカリ金属又はアルカリ土類金属の化合物が挙げられる。また、この他、トリス（８−キノリノラト）アルミニウム（略称：Ａｌｑ3）のような電子輸送性の高い物質とマグネシウム（Ｍｇ）のようなアルカリ土類金属との混合物であってもよい。
【００６８】
電子輸送層として用いることが可能な材料は、陰極として機能する電極側から発光物質を含む層に注入された電子を発光層の方へ輸送できる材料を用いることが好ましい。また、発光層を形成している材料よりもイオン化ポテンシャルが大きい材料を用いて形成することが好ましいが、発光層と電子輸送層との間にホールブロッキング層を設ける場合は、必ずしも発光層を形成している材料よりもイオン化ポテンシャルが大きい材料を用いなくてもよい。
【００６９】
このような電子輸送材料の具体例としては、Ａｌｑ3、ビス（２−メチル−８−キノリノラト）−４−フェニルフェノラト−アルミニウム（略称：ＢＡｌｑ）、トリス（８−キノリノラト）ガリウム（略称：Ｇａｑ3）、トリス（４−メチル−８−キノリノラト）アルミニウム（略称：Ａｌｍｑ3）、ビス（１０−ヒドロキシベンゾ〔ｈ〕−キノリナト）ベリリウム（略称：ＢｅＢｑ2）などのキノリン骨格またはベンゾキノリン骨格を有する金属錯体や、が挙げられる。このほか、ビス〔２−（２−ヒドロキシフェニル）−ベンゾオキサゾラト〕亜鉛（略称：Ｚｎ（ＢＯＸ）2と示す）、ビス〔２−（２−ヒドロキシフェニル）−ベンゾチアゾラト〕亜鉛（略称：Ｚｎ（ＢＴＺ）2と示す）などのオキサゾール系、チアゾール系配位子を有する金属錯体等も電子輸送層を形成する材料として用いることができる。また、２−（４−ビフェニリル）−５−（４−ｔｅｒｔ−ブチルフェニル）−１，３，４−オキサジアゾール（略称：ＰＢＤと示す）や、１，３−ビス〔５−（ｐ−ｔｅｒｔ−ブチルフェニル）−１，３，４−オキサジアゾール−２−イル〕ベンゼン（略称：ＯＸＤ−７）、３−（４−ｔｅｒｔ−ブチルフェニル）−４−フェニル−５−（４−ビフェニリル）−１，２，４−トリアゾール（略称：ＴＡＺ）、３−（４−ｔｅｒｔ−ブチルフェニル）−４−（４−エチルフェニル）−５−（４−ビフェニリル）−１，２，４−トリアゾール（略称：ｐ−ＥｔＴＡＺ）、バソフェナントロリン（略称：ＢＰｈｅｎ）、バソキュプロイン（略称：ＢＣＰ）の他、チタン酸化物等の無機物を用いてもよい。
【００７０】
このような構成を有する本発明の発光素子の一例を以下に挙げる。尚、当該構造は一例であり、これに限定されない。
【００７１】
本実施の形態における本発明の白色発光素子の具体的な構成を以下に示す。ガラス基板１００上にスパッタ法により、第１の電極１０１（陽極）をとしてＩＴＯを１１０ｎｍ積層した後、蒸着法により第１のキャリア注入層１０２（正孔注入層）としてＤＮＴＰＤを５０ｎｍ、第１のキャリア輸送層１０３（正孔輸送層）としてα−ＮＰＤを１０ｎｍ、第１の発光層１０４として赤色発光層を３０ｎｍ、第２の発光層１０５として一般式（１）で示されるキノキサリン誘導体を２０ｎｍ、第２のキャリア輸送層１０６（電子輸送層）としてＡｌｑを３０ｎｍ、第２のキャリア注入層１０７（電子注入層）としてＣａＦ2を１ｎｍ、第２の電極１０８（陰極）としてアルミニウムを１５０ｎｍ積層して形成する。
【００７２】
なお、第１の発光層１０４はα−ＮＰＤに発光中心となる４−（ジシアノメチレン）−２−メチル−６−［２−（ジュロリジン−９−イル）エテニル］−４Ｈ−ピラン（略称：ＤＣＭ２）を１ｗｔ％となるように共蒸着することにより成膜すればよい。また、もちろん他の赤色発光する層としても良いし、α―ＮＰＤは他の物質であっても良い。この場合、発光中心となる材料と共蒸着する材料は発光中心となる材料よりバンドギャップが大きいものを選択する。さらに、第１の発光層１０４は赤色発光する材料単独よりなる層であっても良い。第２の発光層１０５では一般式（１）で示されるキノキサリン誘導体そのものが発光中心となるが、他の適当な物質と当該キノキサリン誘導体を共蒸着することによって形成しても良い。
【００７３】
上記構成を有する本発明の発光素子は、電圧をかけると、第１の電極１０１から第１のキャリア注入層１０２に正孔が注入される。そして、電極から注入された正孔は第１のキャリア輸送層１０３により輸送され、第１の発光層１０４に正孔が注入される。また、一方、第２の電極１０８から第２のキャリア注入層１０７に電子が注入され、電極より注入さえた電子は第２のキャリア輸送層１０６で輸送され、第２の発光層に注入される。そして、発光層において注入された電子と正孔が再結合し、励起状態となった発光材料が基底状態と戻る際に発光が得られる。本実施の形態における本発明の発光素子は可視光におけるほとんど全ての波長帯においてある程度の発光強度を有するより自然光に近い発光を得ることができる白色発光素子を作製することが可能となる。また、当該発光素子を用いて作製された本発明の発光装置および照明装置は、演色性の高い照明装置とすることが可能となる。
【００７４】
（実施の形態２）
本実施の形態では実施の形態１における第１の発光層１０４と第２の発光層１０５との間に間隔層１０９を設ける形態について図２を参照しながら説明する。なお、実施の形態１と同じものに関しては同じ符号を付し、説明も省略する。実施の形態１の対応する説明を参照されたい。
【００７５】
本実施の形態では間隔層１０９を設けたことが実施の形態１と異なる点である。異なるエネルギーギャップを有する発光材料同士が接して形成されると、発光材料間でエネルギー移動が起こってしまい、どちらかの発光材料の発光色のみが強く発光し、他方の発光材料の発光色が弱く発光してしまう現象が起こる可能性がある。また、発光材料の母体となる物質が発光する物質であった場合、エネルギーギャップによってはこの母体も発光してしまう場合もある。この発光色のアンバランスを改善するため、発光領域の間に間隔層１０９を設けてもよい。間隔層１０９は透光性を有している必要があり、電子輸送性材料で構成しても、ホール輸送性材料で構成してもよい。具体的には、実施の形態で示した電子輸送性材料、ホール輸送性材料を用いればよい。
【００７６】
本実施の形態における本発明の白色発光素子の具体的な構成を以下に示す。ガラス基板１００上にスパッタ法により、第１の電極１０１（陽極）をとしてＩＴＯを１１０ｎｍ積層した後、蒸着法により第１のキャリア注入層１０２（正孔注入層）としてＤＮＴＰＤを５０ｎｍ、第１のキャリア輸送層１０３（正孔輸送層）としてα−ＮＰＤを１０ｎｍ、第１の発光層１０４として赤色発光層を３０ｎｍ、間隔層１０９としてＢＡｌｑを５ｎｍ、第２の発光層１０５として一般式（１）で示されるキノキサリン誘導体を２５ｎｍ、第２のキャリア輸送層１０６（電子輸送層）としてＡｌｑを３０ｎｍ、第２のキャリア注入層１０７（電子注入層）としてＣａＦ2を１ｎｍ、第２の電極１０８（陰極）としてアルミニウムを１５０ｎｍ積層して形成する。
【００７７】
なお、第１の発光層１０４は４，４’−ビス（Ｎ−カルバゾリル）ビフェニル（略称：ＣＢＰ）に発光中心となるＩｒ（ｂｔｐ）2（ａｃａｃ）を８ｗｔ％となるように共蒸着することにより成膜すればよい。また、もちろん他の赤色発光する層としても良いし、ＣＢＰは他の物質であっても良い。この場合、発光中心となる材料と共蒸着する材料は発光中心となる材料よりバンドギャップが大きいものを選択する。さらに、第１の発光層１０４は赤色発光する材料単独よりなる層であっても良い。第２の発光層１０５では一般式（１）で示されるキノキサリン誘導体そのものが発光中心となるが、他の適当な物質と当該キノキサリン誘導体を共蒸着することによって形成しても良い。
【００７８】
本実施の形態における本発明の発光素子は可視光におけるほとんど全ての波長帯においてある程度の発光強度を有するより自然光に近い発光を得ることができる白色発光素子を作製することが可能となる。また、当該発光素子を用いて作製された本発明の発光装置および照明装置は、演色性の高いものとすることが可能となる。
【００７９】
（実施の形態３）
本実施の形態では、本発明の燐光材料を用いた白色発光素子の実施の形態６とは異なる構成について図３を用いて説明する。なお、実施の形態１と同じものに関しては同じ符号を付し、説明を省略する場合もある。実施の形態１の対応する説明を参照されたい。
【００８０】
本実施の形態における本発明の白色発光素子の具体的な構成を以下に示す。ガラス基板１００上にスパッタ法により、第１の電極１０１（陽極）をとしてＩＴＯを１１０ｎｍ積層した後、蒸着法により第１のキャリア注入層１０２（正孔注入層）としてＤＮＴＰＤを５０ｎｍ、第１のキャリア輸送層１０３（正孔輸送層）としてα−ＮＰＤを１０ｎｍ、第１の発光層１０４として赤色発光層を３０ｎｍ、第３のキャリア輸送層１２０、キャリアを発生する層１２１、第４のキャリア輸送層１２２、第２の発光層１０５として一般式（１）で示されるキノキサリン誘導体を４０ｎｍ、第２のキャリア輸送層１０６（電子輸送層）としてＡｌｑを３０ｎｍ、第２のキャリア注入層１０７（電子注入層）としてＣａＦ2を１ｎｍ、第２の電極１０８（陰極）としてアルミニウムを１５０ｎｍ積層して形成する。
【００８１】
第３のキャリアと第４のキャリアはそれぞれ第１のキャリア、第２のキャリアと反対の属性を有するキャリアであり、本実施の形態においては、第１のキャリアがホール、第２のキャリアが電子であるため、第３のキャリアは電子、第４のキャリアはホールとなる。また、第３のキャリア輸送層１２０と第４のキャリア輸送層１２２は単層でも複数層でも良く、本実施の形態においては、第３のキャリア輸送層１２０はＢＣＰ１０ｎｍとＡｌｑ２０ｎｍの複数層で形成し、第４のキャリア輸送層１２２はα−ＮＰＤを１０ｎｍ成膜することで形成する。
【００８２】
また、キャリアを発生する層１２１は単層でも複数層でも良く、複数層で形成する場合は第３のキャリア輸送層１２０と接する方に第３のキャリアを発生する層を、第４のキャリア輸送層１２２と接する方に第４のキャリアを発生する層を形成する。本実施の形態においては、キャリアを発生する層１２１は２層で形成し、第３のキャリア輸送層１２０と接する側にＡｌｑとＬｉをモル比で１：１となるように共蒸着した膜を１０ｎｍ、第４のキャリア輸送層１２２と接する側にα−ＮＰＤとＭｏＯｘをモル比で１：１となるように共蒸着した膜を２０ｎｍ積層することで形成する。
【００８３】
また、キャリアを発生する層としては、透明導電膜も用いることができ、具体的には、インジウム錫酸化物（略称：ＩＴＯ）、または珪素を含有したインジウム錫酸化物、２〜２０％の酸化亜鉛を含む酸化インジウム等が挙げられる。また、このような透明導電膜を第３のキャリアを発生する層と第４のキャリアを発生する層との間に設けても良い。
【００８４】
なお、第１の発光層１０４は４，４’−ビス（Ｎ−カルバゾリル）ビフェニル（略称：ＣＢＰ）に発光中心となるＩｒ（ｂｔｐ）2（ａｃａｃ）を８ｗｔ％となるように共蒸着することにより成膜すればよい。また、もちろん他の赤色発光する層としても良いし、ＣＢＰは他の物質であっても良い。この場合、発光中心となる材料と共蒸着する材料は発光中心となる材料よりバンドギャップが大きいものを選択する。さらに、第１の発光層１０４は赤色発光する材料単独よりなる層であっても良い。第２の発光層１０５では一般式（１）で示されるキノキサリン誘導体そのものが発光中心となるが、他の適当な物質と当該キノキサリン誘導体を共蒸着することによって形成しても良い。
【００８５】
本実施の形態における本発明の発光素子は、電流を流すと第１の電極１０１と第２の電極１０８からキャリアが注入され、また、キャリアを発生する層１２１からキャリアが発生する。第１のキャリアと第３のキャリアは第１の発光層において、第２のキャリアと第４のキャリアは第２の発光層において再結合しそれぞれの層における発光材料が励起され、励起された発光材料が基底状態に戻る際に発光する。
【００８６】
本実施の形態の発光素子は可視光におけるほとんど全ての波長帯においてある程度の発光強度を有するため、より自然光に近い発光を得ることができる白色発光素子を作製することが可能となる。また、当該発光素子を用いて作製された本発明の発光装置および照明装置は、演色性の高いものとすることが可能となる。
【００８７】
（実施の形態４）
次に、本発明の発光装置の一例について図４を参照しながら説明する。発光装置を作製する際は、発光素子を水などの劣化を促進する物質から保護するために、封止を行う。図４中、１００は基板、１０１は第１の電極、１１０は第１のキャリア注入層から第２の電極までの積層体を表す。第１の電極１０１と積層体１１０よりなる発光素子は実施の形態１〜３の構成を有する発光素子である。
【００８８】
対向基板１１３を封止に用いる場合は、絶縁性のシール材１１１を発光素子より基板１００の端部側に、外部接続部１１２が露出するように設け、貼り合わせる。対向基板１１３と基板１００との間の空間には乾燥した窒素などの不活性気体を充填しても良いし、シール材を画素部全面に塗布しそれにより対向基板を貼り合わせても良い。シール材には紫外線硬化樹脂などを用いると好適である。シール材には乾燥剤や基板間のギャップを一定に保つための粒子を混入しておいても良い。続いて外部接続部に導電膜やフレキシブル配線基板などの配線１１４を貼り付けることによって、発光装置が完成する。
【００８９】
このような構成を有する本発明の発光装置は、可視光におけるほとんど全ての波長帯においてある程度の発光強度を有するより自然光に近い発光を得ることができ演色性の高い照明装置とすることが可能となる。
【００９０】
なお、このような発光装置を液晶表示装置のバックライトとして用いても良い。
【００９１】
なお、発光装置の構成は本実施の形態の構成に限らないことはもちろんである。
【００９２】
（実施の形態５）
本実施の形態では本発明の照明装置について図５を参照しながら説明する。本実施の形態における照明装置では実施の形態１〜３に示したような発光素子、もしくは実施の形態４に示したような発光装置が搭載されている。
【００９３】
図５（Ａ）は、本発明の発光装置を室内の照明１００１として用いたものである。本発明の照明装置は、可視光のほとんどの波長範囲において、充分な発光強度を有する光を得ることが容易となる為、非常に演色性に優れた照明装置を得ることができる。また、面発光の照明装置とすることもでき、例えば、天井全面に本発明の照明装置を用いることもできる。また、天井に限らず、壁、床や柱等にも本発明の照明装置を用いることができる。さらに、本発明の照明装置は可撓性を有する基板に形成することで、可撓性を付加することができ、曲面に設置することも可能である。また、室内に限らず、室外で使用することも可能であり、外灯として、建物の壁等に設置することもできる。
【００９４】
図５（Ｂ）は、本発明の照明装置を、トンネル内の照明１００２として用いたものである。本発明の照明装置は、演色性に優れるため、自然光と同じようにトンネル内でも物を見ることができ、トンネル内での違和感を抑えることが可能である。
【００９５】
図５（Ｃ）は、本発明の照明装置をインテリア用の照明１００３として用いた一例である。本発明の照明装置は、可撓性を有する基板に形成することで、可撓性を付加することができ、かつ面発光であるため、図５（Ｂ）のように、自由な形状に加工することが可能である。
【００９６】
また、本発明の照明装置は、演色性に優れることから写真を撮影する際の照明として用いることも非常に好適である。また、写真を撮影する場合は、大面積の光で被写体を照らすことにより、自然光で被写体を照らした場合と同様な写真を撮ることができる。
【００９７】
（実施の形態６）
本実施の形態では電界発光素子の温度特性と輝度の経時変化特性を考慮して、その変動要因によらず一定輝度で照明するようにできる発光装置について図６、図７を参照して説明する。
【００９８】
図６、図７で示す発光装置は、電界発光素子４０４が実施の形態１と同様な構成を備えている。この電界発光素子４０４の他にモニタ素子４０３が配置されている。モニタ素子４０３は一つ又は複数設けることができる。モニタ素子４０３は電界発光素子４０４に隣接して設けても良いし、電界発光素子４０４が形成される基板の他の部分に設けても良い。
【００９９】
モニタ素子４０３と電界発光素子４０４は、同じ製造工程で作製されたものであることが望ましい。すなわち、素子の構造と構成する材料を同じものとする。電界発光素子４０４とモニタ素子４０３を同じにすることにより、温度特性や劣化の特性を類似なものとすることができる。その結果、電界発光素子４０４の輝度変動に対する補正の精度を高めることができる。電界発光素子４０４とモニタ素子４０３の構造は実施の形態１と同様であり、同一平面上に形成された複数の電界発光素子同士が、近傍のもしくは隣接する電界発光素子と直列に２個以上接続している構造である。ただし、モニタ素子４０３は電極構造を複雑化せず、一対の電極間に有機薄膜を挟んだだけの典型的な積層構造としても良い。
【０１００】
モニタ素子４０３は、電流源４０１と接続している。電流源４０１に接続するモニタ素子４０３の一方の端子は、電圧発生回路４０２の入力側とも接続している。電圧発生回路４０２の出力側は電界発光素子４０４と接続している。
【０１０１】
電流源４０１は、モニタ素子４０３に一定の電流を供給する。モニタ素子４０３が定電流駆動した状態で環境温度が変化すると、その抵抗値が変化する。モニタ素子４０３の抵抗値が変化すると、当該モニタ素子４０３に流れる電流値は一定であるから、モニタ素子４０３の両電極間における電位差が変化する。この時のモニタ素子４０３の電位差を検出することで、環境温度の変化を検出することができる。モニタ素子４０３において、電流源４０１に接続しない他方の電極電位は一定である。従って、モニタ素子４０３の電流源４０１に接続されている側の電極電位の変化を検出することができる。
【０１０２】
また、定電流駆動されるモニタ素子４０３の発光特性が経時変化により変化する場合にも、モニタ素子４０３の抵抗値が変化する。この場合にも同様に、モニタ素子４０３の電位差を検出することで発光特性の変化を知ることができる。すなわち、発光輝度の劣化の度合いを検出することができる。
【０１０３】
電圧発生回路４０２はモニタ素子４０３の一方の電極電位を入力電位としている。電圧発生回路４０２から出力される電位は、モニタ素子４０３で検出した電位と同電位である。この電圧発生回路４０２により、モニタ素子４０３の一方の電極電位を、電界発光素子４０４の駆動電圧に反映させることができる。
【０１０４】
電圧発生回路４０２は、図６の挿入図で示すように、オペアンプを用いたボルテージフォロワ回路で構成することができる。ボルテージフォロワ回路の非反転入力端子は高入力インピーダンスであり出力端子は低出力インピーダンスであるため、入力側と出力側を同電位として出力し、電流源４０１の電流がボルテージフォロワ回路に流れ込むことなく出力端子からは電流を流すことができる。なお、ここで例示したボルテージフォロワ回路のように、電位の変動を防止することが可能な回路であれば、他の回路構成を適用することもできる。
【０１０５】
この発光装置は、電流源４０１、モニタ素子４０３、電圧発生回路４０２によって、温度及び劣化補償回路（以下補償回路という）を構成している。すなわち、発光部に設けた電界発光素子と、該電界発光素子と同等のモニタ素子の両者を、異なる駆動条件で動作させ、発光部に設けた電界発光素子とモニタ素子に流れる総電荷量の比が、輝度の劣化を考慮した一定の関係を満たすように制御する。
【０１０６】
本実施の形態の発光装置は、電界発光素子に生ずる本質的な劣化を考慮することにより、電界発光素子４０４の電荷量と、モニタ素子４０３に流れる電荷量を対比して、電界発光素子４０４の輝度が一定となるように補正をする。それにより、電界発光素子４０４の輝度を一定に保つコンスタントルミネセント駆動をすることができる。例えば、モニタ素子４０３の駆動条件を、電界発光素子４０４の駆動条件よりも過負荷となるように設定し、その輝度を一定に保つように制御することでコンスタントルミネセント駆動を実現する。
【０１０７】
電界発光素子の温度特性と輝度の経時変化特性を考慮して、その変動要因によらず一定輝度で照明するようにできる発光装置の一例を、図７を参照して説明する。
【０１０８】
図７で示す発光装置は、モニタ素子４０３と電界発光素子４０４を備えている。モニタ素子４０３は電流源４０１によって定電流駆動される。定電圧源４０５は一定の電圧を発生させる機能を有し、公知のバンドギャップレギュレータ等の温度係数の小な定電圧源が用いられる。定電圧源４０５から発生した電圧は、オペアンプ４０６、トランジスタ４０７及び抵抗４０８により、温度係数が小さな定電流に変換される。そして変換された電流は、トランジスタ４０９、トランジスタ４１０及び抵抗４１１、抵抗４１２により構成されるカレントミラー回路で反転され、電界発光素子４０４に供給される。定電圧源４０５の電圧は、モニタ素子４０３の電位差を検知する電圧発生回路４０２の出力に応じて制御される。この場合、電圧発生回路４０２の出力電圧が高くなれば、定電圧源４０５の出力電圧も上昇し、電界発光素子４０４に流れる電流量が増加するように動作する。
【０１０９】
図７の発光装置は、モニタ素子４０３を用いて、定電圧源４０５から発生される電圧を、温度変化及び経時変化に応じて補正することで、温度変化及び経時変化の両者に起因する輝度変化を防止することができる。
【０１１０】
このように、温度変化及び経時変化に応じて電界発光素子の輝度を補正する手段を組み合わせれば、照度の低下による目への負担を防止することができ、常に最適な明るさの照明とすることができる。
【０１１１】
（実施の形態７）
本実施の形態では、本発明の一形態に相当する発光装置について図１０を用いて説明する。図１０は基板上に形成されたトランジスタおよび発光素子を対向基板４００６との間に形成したシール材によって封止したパネルの上面図であり、図１０（Ｂ）は図１０（Ａ）の断面図に相応する。このパネルの発光素子４０１１の構成は、実施の形態１〜３に示したいずれかの構成を有している。
【０１１２】
基板４００１上に設けられた画素部４００２と信号線駆動回路４００３と走査線駆動回路４００４とを囲むようにして、シール材４００５が設けられている。また、画素部４００２と信号線駆動回路４００３と、走査線駆動回路４００４の上に対向基板４００６が設けられている。よって画素部４００２と信号線駆動回路４００３と、走査線駆動回路４００４とは基板４００１とシール材４００５と対向基板４００６とによって充填材４００７と共に密封されている。
【０１１３】
また、基板４００１上に設けられた画素部４００２と信号線駆動回路４００３と走査線駆動回路４００４とは薄膜トランジスタを複数有しており、図１０（Ｂ）では信号線駆動回路４００３に含まれる薄膜トランジスタ４００８と、画素部４００２に含まれる薄膜トランジスタ４０１０とを示す。
【０１１４】
また、発光素子４０１１は薄膜トランジスタ４０１０と電気的に接続されており、薄膜トランジスタ４０１０はそれぞれドライバから信号が供給されており、発光素子４０１１のオン、オフが制御されて発光装置に画像を出すことができる。
【０１１５】
また、対向基板４００６に赤、緑、青に相当するカラーフィルター４０２０〜４０２２を設け、それを通して光を射出することでフルカラー表示を行うことも可能である。本実施の形態における発光装置が有する発光素子４０１１が発する光はブロードなスペクトルを有するため、カラーフィルターの透過波長を選ばずに用いることができる。
【０１１６】
なお、薄膜トランジスタの作製方法については制限は無く、公知の方法でもって作製すればよい。
【０１１７】
また、引き回し配線４０１４は画素部４００２と信号線駆動回路４００３と、走査線駆動回路４００４とに、信号、または電源電圧を層供給するための配線に相当する。引き回し配線４０１４は、引き回し配線４０１５を介して接続端子４０１６と接続されている。接続端子４０１６はフレキシブルプリントサーキット（ＦＰＣ）４０１８が有する端子と異方性導電膜４０１９を介して電気的に接続されている。
【０１１８】
なお、充填材４００７としては窒素やアルゴンなどの不活性な気体の他に、紫外線硬化樹脂または熱硬化樹脂を用いることができ、ポリビニルクロライド、アクリル、ポリイミド、エポキシ樹脂、シリコン樹脂、ポリビニルブチラル、またはエチレンビニレンアセテートを用いる事ができる。
【０１１９】
なお、本発明の表示装置は発光素子を有する画素部が形成されたパネルと、該パネルにＩＣが実装されたモジュールとをその範疇に含む。
【実施例】
【０１２０】
《合成例》
本合成例は前出の構造式（２）で示した２−（４−（ピレン−１−イル）フェニル）−３−（４−（ピレン−３−イル）フェニル）キノキサリン（略称：ＰＰＱ）の合成方法である。
【０１２１】
＜ステップ１：２，３−ビス（４−ブロモフェニル）キノキサリンの合成＞
まず、１，２−フェニレンジアミン６．８ｇと１，２−ビス−（４−ブロモ−フェニル）−エタン−１，２−ジオン２２．１ｇをクロロホルム３５０ｍｌに溶解し、加熱還流を３時間行った。続いて、１Ｎ塩酸、水、飽和食塩水で洗浄し、硫酸マグネシウムで乾燥した。その後減圧濃縮して２４．４ｇの白色固体２，３−ビス（４−ブロモフェニル）キノキサリンを得た。合成スキームおよび構造式を下記式（１６）に示す。
【０１２２】
【化２１】
2006089728.tif 000022
【０１２３】
＜ステップ２：２，３−ビス（４−ジヒドロキシボリルフェニル）キノキサリンの合成＞
まず、窒素雰囲気下で、上記ステップ１で得られた２，３−ビス（４−ブロモフェニル）キノキサリン１５．８ｇを、乾燥したテトラヒドロフラン（ＴＨＦ）１８０ｍｌに溶解した後−７８℃まで冷却した。続いて、−７８℃でノルマルブチルリチウムヘキサン溶液（１．６Ｍ）５０ｍｌをゆっくり滴下した。すべて滴下したのち、−６０℃で３時間撹拌した。再度−７８℃まで冷却し、ほう酸イソプロピル２０ｍｌを加え、−７８℃で一時間撹拌ののち、一晩室温で撹拌した。その後、反応容器を氷浴で冷却して２Ｎ塩酸３５０ｍｌを滴下し、一時間撹拌した。析出した固体を吸引濾過で回収したのち、減圧乾燥して１２．５ｇの橙色固体２、３−ビス（４−ジヒドロキシボリルフェニル）キノキサリンを得た。合成スキームおよび構造式を下記式（１７）に示す。
【０１２４】
【化２２】
2006089728.tif 000023
【０１２５】
＜ステップ３：本発明に使用する２−（４−（ピレン−１−イル）フェニル）−３−（４−（ピレン−３−イル）フェニル）キノキサリン（略称：ＰＰＱ）の合成＞
窒素雰囲気下で上記ステップ２の方法で合成した２、３−ビス（４−ジヒドロキシボリルフェニル）キノキサリン５．０ｇ、１−ブロモピレン８．４ｇ、トリ（ｏ−トリル）ホスフィン０．６４ｇ、酢酸パラジウム６７．０ｍｇをジメトキシエタン５０ｍｌに溶解した。続いて、炭酸カリウム水溶液（１２．４ｇ、純水５０ｍｌ）を加え、室温で１０分撹拌ののち、８０℃で加熱撹拌を１２時間行った。酢酸エチルで反応溶液を抽出し、水、飽和食塩水で洗浄し、硫酸マグネシウムで乾燥した。溶媒を減圧濃縮して、黄色固体４．８ｇを得た。昇華精製を行いＰＰＱを得た。合成スキームおよび構造式を下記式（１８）に示す。
【０１２６】
【化２３】
2006089728.tif 000024
【０１２７】
本キノキサリン誘導体、ＰＰＱの核磁気共鳴分光法（1Ｈ−ＮＭＲ）による分析結果を図８に示す。
【０１２８】
続いて、発光中心としてＰＰＱのみを用いて作製した発光素子の発光スペクトルを図９に示す。
【０１２９】
発光素子は絶縁性を有する基板上に陽極となるＩＴＯをスパッタ法により成膜し、続いてホール注入性材料であるＤＮＴＰＤを５０ｎｍ、ホール輸送性材料であるＴＰＤを１０ｎｍ、発光層としてＰＰＱを４０ｎｍ、電子輸送性材料としてＡｌｑを２０ｎｍ、電子注入性材料であるＣａＦを１ｎｍ、陰極としてＡｌを１５０ｎｍ、順に各々蒸着法により成膜して形成した。
【０１３０】
図９からわかるようにＰＰＱの発光は５００ｎｍ前後に極大を有する４２５ｎｍから７２５ｎｍまでブロードな発光スペクトルを有しており、演色性に優れた発光素子、発光装置、照明装置を形成する為に非常に有利な材料であることがわかる。このように、ＰＰＱを発光中心の一部として用いた白色発光素子、発光装置および照明装置は演色性に優れたものとすることが容易となる。
【図面の簡単な説明】
【０１３１】
【図１】本発明の発光素子の一例を表す図（実施の形態１）。
【図２】本発明の発光素子の一例を表す図（実施の形態２）。
【図３】本発明の発光素子の一例を表す図（実施の形態３）。
【図４】本発明の発光装置の一例を表す図（実施の形態４）。
【図５】本発明の照明装置の一例を表す図（実施の形態５）。
【図６】本発明の発光装置に搭載される回路の一例を表す図（実施の形態６）。
【図７】本発明の発光装置に搭載される回路の一例を表す図（実施の形態６）。
【図８】本発明の発光素子に用いる発光材料（ＰＰＱ）のＮＭＲ測定結果。
【図９】本発明の発光素子に用いる発光材料（ＰＰＱ）の発光スペクトル。
【図１０】本発明の発光装置の一例を表す図（実施の形態７）。
【符号の説明】
【０１３２】
１００    基板
１０１    第１の電極
１０２    第１のキャリア注入層
１０３    第１のキャリア輸送層
１０４    第１の発光層
１０５    第２の発光層
１０６    第２のキャリア輸送層
１０７    第２のキャリア注入層
１０８    第２の電極
１０９    間隔層
１１０    積層体
１１１    シール材
１１２    外部接続部
１１３    対向基板
１１４    配線
１２０    第３のキャリア輸送層
１２１    キャリアを発生する層
１２２    第４のキャリア輸送層
４０１    電流源
４０２    電圧発生回路
４０３    モニタ素子
４０４    電界発光素子
４０５    定電圧源
４０６    オペアンプ
４０７    トランジスタ
４０８    抵抗
４０９    トランジスタ
４１０    トランジスタ
４１１    抵抗
４１２    抵抗
１００１    照明
１００２    照明
１００３    照明
４００１    基板
４００２    画素部
４００３    信号線駆動回路
４００４    走査線駆動回路
４００５    シール材
４００６    対向基板
４００７    充填材
４００８    薄膜トランジスタ
４０１０    薄膜トランジスタ
４０１１    発光素子
４０１４    配線
４０１５    配線
４０１６    接続端子
４０１８    フレキシブルプリントサーキット（ＦＰＣ）
４０１９    異方性導電膜
４０２０    カラーフィルター
４０２１    カラーフィルター
４０２２    カラーフィルター
【図１】
2006089728.tif 000033
【図２】
2006089728.tif 000034
【図３】
2006089728.tif 000035
【図４】
2006089728.tif 000036
【図５】
2006089728.tif 000037
【図６】
2006089728.tif 000038
【図７】
2006089728.tif 000039
【図８】
2006089728.tif 000040
【図９】
2006089728.tif 000041
【図１０】
2006089728.tif 000042